(57)【要約】      （修正有）【課題】オフセット印刷方式の書籍と同等の文字品位と風合いが得られると共に、裏抜けが抑制された、インクジェット印刷方式に適する書籍用紙を提供する。【解決手段】パルプを含有する原料を抄紙してなり、顔料を含有しないクリア塗工層を有する書籍用紙において、前記クリア塗工層が、水溶性高分子物質及び疎水性高分子のエマルジョンから選ばれる少なくとも１種とサイズ剤とを含有し、前記クリア塗工層の全固形分に対し、サイズ剤が固形分で０．０１〜３．０重量％であり、ＪＩＳ  Ｐ８１２２：２００４に規定されるステキヒトサイズ度が５秒以下であることを特徴とする書籍用紙。【選択図】なし【特許請求の範囲】
【請求項１】
パルプを含有する原料を抄紙してなり、顔料を含有しないクリア塗工層を有する書籍用紙において、前記クリア塗工層が、水溶性高分子物質及び疎水性高分子のエマルジョンから選ばれる少なくとも１種とサイズ剤とを含有し、前記クリア塗工層の全固形分に対し、サイズ剤が固形分で０．０１〜３．０重量％であり、ＪＩＳ  Ｐ８１２２：２００４に規定されるステキヒトサイズ度が５秒以下であることを特徴とする書籍用紙。
【発明の詳細な説明】
【技術分野】
【０００１】
本発明は、書籍用紙に関するものであり、さらに詳しくは、インクジェット印刷方式に適する書籍用紙に関する。
【背景技術】
【０００２】
書籍用紙は、主に書籍の本文用紙として用いられる紙であり、現在はオフセット印刷方式で大量印刷される用紙として、出版社や印刷会社などで使用されているが、近年、従来オフセット印刷方式が主流であった分野にも、インクジェット印刷方式が進出してきている。書籍用紙の分野においても、少量の印刷需要に応える形でインクジェット印刷方式が採用されつつある。
オフセット印刷方式では印刷版を製版する必要があるが、インクジェット印刷方式では製版の必要がない。そのため、大量印刷の場合は、製版分を加味してもオフセット印刷方式の方が安価であるが、少量印刷の場合は、製版分の比重が大きいため、インクジェット印刷方式の方が安価となることが多い。また、インクジェット印刷方式は、可変情報の連続印刷が可能である、色調整が容易で印刷機の操作等に熟練する必要がない、使用後の版を廃棄する必要がなく環境に優しい、などのメリットがある。
特に書籍用紙の分野においては、必要な時に必要な分だけ印刷し、滞留在庫と返品処理を削減してコストダウンにつなげる、あるいは、オフセット印刷方式ではコストが合わないような絶版書籍を、要望に応じて少量再版するなど、少ロット対応が容易であるというインクジェット印刷方式の特徴を活かした、各種の試みが行われている。
【０００３】
ここで、書籍用紙の分野において、インクジェット印刷方式によりオフセット印刷方式を代替することを考慮すると、従来のオフセット印刷方式の書籍と同等の品質、具体的には文字品位と風合いが、インクジェット印刷方式の書籍にも求められることになる。
一般に、インクジェット印刷方式はオフセット印刷方式と比較して、印刷画像、特に文字の線が太くなるという、いわゆる「線太り」や「文字太り」と呼ばれる現象が発生しやすい。書籍では画数の多い漢字や細かい振り仮名（ルビ）などが多用されることから、特に線太りの抑制が重要となる。
また、長時間文字を読んでも視認性が高く目が疲れにくいように、書籍用紙の面感は光沢がない素の紙に近いものが、色調は白色よりもやや黄が掛かった、クリーム色であることが好まれる。
さらに、インクジェット印刷方式はオフセット印刷方式と比較して、インクが基紙の中まで浸透しやすいため、印刷画像や文字が基紙の反対面に透けて見える、いわゆる「裏抜け」の問題が発生しやすい。書籍では一般に基紙の両面に印刷することから、裏抜けの抑制が重要となる。
しかし、インクの浸透を抑制しすぎると、今度はインクが基紙の表面に長く留まるようになるため、印刷後に重ねると、未乾燥のインクが他の印刷物や基紙に転移して汚してしまう、いわゆる「セットオフ」の問題が発生しやすくなる。インクジェット印刷方式で使用するインク（インクジェットインク）は、通常オフセット印刷方式で使用するインク（インキ）よりも水などの溶媒成分が多いため、インクジェット印刷方式の書籍に使用する書籍用紙では、特にインクの乾燥性を良好として、セットオフを抑制することが重視される。
【０００４】
書籍用紙の分野では、機械パルプを使用した基紙にゼオライトを含有させ、低密度化することで、オフセット印刷方式のインクを吸収しやすくして印刷適性を向上させた、印刷用紙が開示されている（特許文献１）。また、ラワン材等のフタバガキ類の広葉樹晒クラフトパルプ（ＬＢＫＰ）を使用した基紙に炭酸カルシウムを含有させ、低密度化することで、印刷活字の裏写りがなく、印刷適性を向上させた書籍用紙が開示されている（特許文献２）。
インクジェット印刷方式において線太りと裏抜けを抑制する方法として、シリカ、酸化アルミニウム（アルミナ）など空隙の多い嵩高な顔料と、ポリビニルアルコール、澱粉などのバインダーとを含有するインク受容層を、基紙上に塗工して設けることは一般に知られている。しかし、書籍用紙において顔料を含有するインク受容層（即ち、顔料塗工層）を設けた場合、従来の顔料塗工層を有さない書籍用紙とは風合いが大きく異なってしまうため、オフセット印刷方式の書籍と同等の品質を得ることができない。
【先行技術文献】
【特許文献】
【０００５】
【特許文献１】特開２００１−３３６０８８号
【特許文献２】特開平１０−２０４７９０号
【発明の概要】
【発明が解決しようとする課題】
【０００６】
そこで本発明は、オフセット印刷方式の書籍と同等の文字品位と風合いが得られると共に、裏抜けとセットオフが抑制された、インクジェット印刷方式に適する書籍用紙を提供することを目的とする。
【課題を解決するための手段】
【０００７】
本発明者らは、上記課題を鋭意検討した結果、顔料を含有しないクリア塗工層を有する書籍用紙において、クリア塗工層にバインダーと特定量のサイズ剤を含有させると共に、ステキヒトサイズ度を小さくしてインクの吸収性を高めることで、上記課題を解決できることを見出し、本発明を完成するに至った。
すなわち、本発明は、パルプを含有する原料を抄紙してなり、顔料を含有しないクリア塗工層を有する書籍用紙において、前記クリア塗工層が、水溶性高分子物質及び疎水性高分子のエマルジョンから選ばれる少なくとも１種とサイズ剤とを含有し、前記クリア塗工層の全固形分に対し、サイズ剤が固形分で０．０１〜３．０重量％であり、ＪＩＳ  Ｐ８１２２：２００４に規定されるステキヒトサイズ度が５秒以下であることを特徴とする書籍用紙である。
【発明の効果】
【０００８】
本発明によれば、オフセット印刷方式の書籍と同等の文字品位と風合いが得られると共に、裏抜けとセットオフが抑制された、インクジェット印刷方式に適する書籍用紙が得られる。
【発明を実施するための形態】
【０００９】
以下、本発明の実施の形態について説明する。
【００１０】
本発明の書籍用紙は、パルプを含有する原料を抄紙してなり、顔料を含有しないクリア塗工層を有する書籍用紙であって、該クリア塗工層が、水溶性高分子物質及び疎水性高分子のエマルジョンから選ばれる少なくとも１種とサイズ剤とを含有し、該クリア塗工層の全固形分に対し、サイズ剤が固形分で０．０１〜３．０重量％であり、ＪＩＳ  Ｐ８１２２：２００４に規定されるステキヒトサイズ度が５秒以下であることを特徴としている。
本発明の書籍用紙は、単行本（ハードカバー）、新書、文庫（ソフトカバー）、漫画（コミック）、参考書等の学術書などの各種書籍に用いることができる。
【００１１】
本発明の書籍用紙は顔料を含有しないクリア塗工層を有するため、従来のオフセット印刷方式の書籍と同等の風合い（光沢がない素の紙に近いもの）が得られる。また、クリア塗工層に水溶性高分子物質及び疎水性高分子のエマルジョンから選ばれる少なくとも１種のバインダーとサイズ剤とを含有させ、クリア塗工層の全固形分に対し、サイズ剤を固形分で０．０１〜３．０重量％として、インクジェットインクの基材表面での拡散と基材の中への浸透を適度に抑制することにより、文字太りが発生せず良好な文字品位が得られると共に、裏抜けが抑制される。クリア塗工層の全固形分に対し、サイズ剤が固形分で０．０１重量％未満であると、インクの基材表面での拡散と基材の中への浸透を抑制することができないため、文字品位と裏抜けが劣る。一方、３．０重量％を超えると、インクの基材表面での拡散と基材の中への浸透が過度に抑制されるため、特に画数の多い漢字や細かい振り仮名（ルビ）では文字の縁における毛羽立ち（フェザリング）が目立ち、文字品位が低下する。
さらに、本発明の書籍用紙はＪＩＳ  Ｐ８１２２：２００４に規定されるステキヒトサイズ度を５秒以下に調整して、インクジェットインクが基紙の表面に長く留まりすぎないようにすることで、インクの乾燥性が良好となり、セットオフが抑制される。ステキヒトサイズ度が５秒より高いと、インクの基材の中への浸透が抑制されるため、裏抜けは良好であるが、インクの乾燥性が不十分となりセットオフが劣る。ステキヒトサイズ度は３秒以下が好ましく、１秒以下がより好ましい。
【００１２】
［パルプ］
本発明の書籍用紙は、パルプを含有する原料を抄紙してなる。パルプとしては、公知のものが使用可能であり特に制限されないが、価格や入手が安易であることから、木材パルプを主成分とすることが好ましい。
木材パルプとしては、針葉樹の晒クラフトパルプ（ＮＢＫＰ）、未晒クラフトパルプ（ＮＵＫＰ）、広葉樹の晒クラフトパルプ（ＬＢＫＰ）、未晒クラフトパルプ（ＬＵＫＰ）等の化学パルプ、グランドパルプ（ＧＰ）、リファイナグランドパルプ（ＲＧＰ）、セミケミカルパルプ（ＳＣＰ）、ケミグランドパルプ（ＣＧＰ）、サーモメカニカルパルプ（ＴＭＰ）等の機械パルプ、脱墨パルプ（ＤＩＰ）などを例示することが可能である。これらのパルプは単独または任意の割合で混合して使用することができる。
【００１３】
［填料］
本発明の上記原料には、白色度や不透明度を向上させるために、填料を添加することが望ましい。填料としては、公知のものが使用可能であり特に制限されないが、例えば、重質炭酸カルシウムや軽質炭酸カルシウムなどの炭酸カルシウム、炭酸マグネシウム、炭酸バリウム、酸化亜鉛、酸化珪素、水酸化カルシウム、水酸化アルミニウム、水酸化マグネシウム、水酸化亜鉛、カオリン、焼成カオリン、デラミネートカオリン、クレー、タルク、シリカ、非晶質シリカ、酸化チタン、ベントナイト等の無機填料、尿素−ホルマリン樹脂、ポリスチレン樹脂、メラミン樹脂、フェノール樹脂、微小中空粒子等の有機填料などを例示することが可能である。また、製紙スラッジや脱墨フロス等を原料とした再生填料も使用することができる。これらの填料は単独または適宜２種類以上を組み合わせて使用することができる。
本発明では、安価であり、且つ白色度や不透明度の向上効果が高いため、炭酸カルシウムを使用することが好ましい。また、特開２００３−２１２５３９号公報あるいは特開２００５−２１９９４５号公報に記載の軽質炭酸カルシウム−シリカ複合物などの、炭酸カルシウム複合填料を使用することも好ましい。
【００１４】
本発明において、填料の添加量は特に制限されるものではないが、書籍用紙の絶乾重量に対し、灰分が３〜３５重量％となるように添加することが好ましく、８〜３０重量％となるように添加することがより好ましい。
書籍用紙の灰分とは、書籍用紙に含まれる無機物の量を示し、基本的には上記原料に添加した填料の量を反映するが、ＤＩＰ等のパルプから持ち込まれる填料等に由来する無機物も含まれる。ＤＩＰから持ち込まれる無機物は炭酸カルシウムが主体であるが、ＤＩＰの原料となる新聞古紙や雑誌古紙等の古紙の種類や回収状況などにより、炭酸カルシウム以外の無機物を含有することもある。
なお、書籍用紙の灰分は、ＪＩＳ  Ｐ  ８２５１に規定される、紙および板紙の灰分試験方法に準拠し、燃焼温度を５２５±２５℃に設定した方法で測定される。
【００１５】
［助剤］
本発明において、上記原料には、本発明の効果を損なわない範囲で、通常抄紙工程で使用される公知の助剤、例えば、ポリアクリルアミド系高分子、ポリビニルアルコール系高分子、カチオン性澱粉、各種変性澱粉、尿素・ホルマリン樹脂、メラミン・ホルマリン樹脂等の乾燥紙力剤、ポリアミドポリアミンエピクロロヒドリン樹脂等の湿潤紙力剤、ロジン系サイズ剤、アクリルケテンダイマー（ＡＫＤ）系サイズ剤、アルケニル無水コハク酸（ＡＳＡ）系サイズ剤、石油系サイズ剤等のサイズ剤、硫酸バンド、色味染料、色味顔料、蛍光増白剤、嵩高剤、歩留向上剤、濾水性向上剤、凝結剤、消泡剤、ｐＨ調整剤、紫外線防止剤、退色防止剤、ピッチコントロール剤、スライムコントロール剤などを添加することが可能である。これらの助剤は、要求される品質に応じて、単独または適宜２種類以上を組み合わせて使用することができる。
本発明の書籍用紙は、ＪＩＳ  Ｐ８１２２：２００４に規定されるステキヒトサイズ度を５秒以下に調整するため、上記原料に添加するサイズ剤は、パルプの固形分に対し、サイズ剤が固形分で０．２重量％以下となるように添加することが好ましく、０．０５重量％以下となるように添加することがより好ましく、サイズ剤を添加しないことが特に好ましい。
【００１６】
［抄紙］
本発明において、上記原料を抄紙する際のｐＨは、酸性、中性、アルカリ性のいずれでも良い。また、抄紙方法は特に限定されるものではなく、長網抄紙機、ギャップフォーマー、オントップフォーマー等のツインワイヤー抄紙機、ギャップフォーマー抄紙機、ヤンキー抄紙機、円網抄紙機、これらの併用抄紙機などを用いることができる。
【００１７】
［クリア塗工層］
本発明の書籍用紙は、水溶性高分子物質及び疎水性高分子のエマルジョンから選ばれる少なくとも１種とサイズ剤とを含有するクリア塗工層を有する。本発明のクリア塗工層は、顔料を含有しない、即ち、シリカ、酸化アルミニウム（アルミナ）等の無機顔料、あるいはポリスチレン樹脂、微小中空粒子等の有機顔料を含有しない塗工層である。
【００１８】
［水溶性高分子物質］
水溶性高分子物質としては、例えば、澱粉、酵素変性澱粉、熱化学変性澱粉、酸化澱粉、エステル化澱粉、アルデヒド化澱粉、ヒドロキシエチル化澱粉、ヒドロキシプロピル化澱粉、カチオン化澱粉等の澱粉類、ポリビニルアルコール、完全ケン化ポリビニルアルコール、部分ケン化ポリビニルアルコール、カルボキシ変性ポリビニルアルコール、シラノール変性ポリビニルアルコール、カチオン変性ポリビニルアルコール、末端アルキル変性ポリビニルアルコール等のポリビニルアルコール類、ポリアクリルアミド、カチオン性ポリアクリルアミド、アニオン性ポリアクリルアミド、両性ポリアクリルアミド等のポリアクリルアミド類等、カルボキシメチルセルロース、ヒドロキシエチルセルロース、メチルセルロース等のセルロース誘導体などを例示することが可能である。これらの水溶性高分子物質は、要求される品質に応じて、単独または適宜２種類以上を組み合わせて使用することができる。
【００１９】
［疎水性高分子のエマルジョン］
疎水性高分子のエマルジョンとしては、例えば、スチレン・ブタジエン共重合体、ポリ酢酸ビニル、塩化ビニル−酢酸ビニル共重合体、ポリ塩化ビニル、ポリ塩化ビニリデン、ポリアクリル酸エステルなどのエマルジョンなどを例示することが可能である。これらの疎水性高分子のエマルジョンは、要求される品質に応じて、単独または適宜２種類以上を組み合わせて使用することができる。
【００２０】
［サイズ剤］
サイズ剤としては、例えば、アクリルケテンダイマー（ＡＫＤ）系サイズ剤、アルケニル無水コハク酸（ＡＳＡ）系サイズ剤、スチレン−マレイン酸系共重合体樹脂、スチレン−アクリル酸系共重合体樹脂、α−オレフィン−マレイン酸系共重合体樹脂、アクリル酸エステル−アクリル酸系共重合体樹脂、アルキル（メタ）アクリレート系樹脂、スチレン−アクリレート系共重合体樹脂などを例示することが可能である。これらのサイズ剤は、要求される品質に応じて、単独または適宜２種類以上を組み合わせて使用することができる。
【００２１】
［助剤］
本発明において、クリア塗工層には、本発明の効果を損なわない範囲で、更に耐水化剤、分散剤、増粘剤、可塑剤、ｐＨ調整剤、消泡剤、保水剤、防腐剤、色味染料、色味顔料、蛍光増白剤、紫外線防止剤、退色防止剤等の各種助剤を含有させてもよい。
【００２２】
［塗工］
本発明の書籍用紙がクリア塗工層を有する場合、上記原料を抄紙してなる基紙の片面あるいは両面に、水溶性高分子物質及び疎水性高分子のエマルジョンから選ばれる少なくとも１種とサイズ剤とを含有するクリア塗工層用塗工液を、塗工あるいは含浸させ、乾燥してクリア塗工層が形成される。
クリア塗工層用塗工液の塗工方法は特に限定されるものではなく、ポンド式２ロールサイズプレス、ロッドメタリングサイズプレス、ゲートロールコーター、カーテンコーター、スプレーコーターなどの各種装置が使用可能である。また、クリア塗工層用塗工液の固形分濃度は、組成や塗工方法などにより適宜調整されるが、通常５〜１５重量％程度である。
クリア塗工層の塗工量は、書籍用紙の片面あたり固形分で０．１〜３．０ｇ／ｍ２であることが好ましく、片面あたり０．３〜１．５ｇ／ｍ２であることがより好ましい。片面あたり０．１ｇ／ｍ２未満であると、クリア塗工層を有する効果が十分に得られない可能性がある。また、片面あたり３．０ｇ／ｍ２を超えると、ステキヒトサイズ度を５秒以下に調整することが困難となる可能性がある。
【００２３】
［カレンダー処理］
本発明の書籍用紙は、要求される品質に応じて表面をカレンダー処理してもよい。カレンダー処理を行う場合の処理方法及び処理条件は特に限定されるものではなく、金属ロールからなるチルドカレンダー、樹脂ロールからなるソフトニップカレンダー、高温ソフトニップカレンダー等の各種公知の装置が使用可能であり、制御可能な範囲内で処理条件を設定すればよい。
【００２４】
本発明の書籍用紙は、坪量が４０〜１３０ｇ／ｍ２であることが好ましい。坪量が１３０ｇ／ｍ２より高いと、得られた書籍の重量が重くなりすぎることがある。
【実施例】
【００２５】
以下、実施例にて本発明を例証するが本発明を限定することを意図するものではない。なお、説明中、部及び％はそれぞれ有効分での重量部及び重量％を示す。また、塗工量は片面あたりの固形分である。
パルプの濾水度（カナダ標準濾水度、以下「ＣＳＦ」という。）はＪＩＳ Ｐ８１２１に準じて測定した。
【００２６】
［実施例１］
パルプ原料としてＣＳＦ３４０ｍｌの広葉樹晒クラフトパルプ（ＬＢＫＰ）１００部を使用し、パルプ１００部に対して、紙力増強剤（カチオン化澱粉）０．６部、硫酸アルミニウム０．７部を配合し、更に基紙の灰分が１８％となるように軽質炭酸カルシウムを配合した原料を、ツインワイヤー抄紙機を用いて速度８００ｍ／分で抄紙して坪量７１．６ｇ／ｍ２の基紙を得た。
次いで、上記基紙の両面に、水溶性高分子物質（酸化澱粉、日本食品化工社製、商品名：ＭＳ＃３８００）を９．２％及びサイズ剤（スチレン−アクリル酸系共重合体樹脂、ハリマ化成社製、商品名：ＫＮ−６３０）を０．０５％含有するクリア塗工層用塗工液を、塗工量が１．２ｇ／ｍ２（両面での塗工量が２．４ｇ／ｍ２）となるようにゲートロールコーターで塗工、乾燥してクリア塗工層を形成し、ソフトニップカレンダーで表面を処理して、坪量７４．０ｇ／ｍ２の書籍用紙を得た。
この書籍用紙のＪＩＳ  Ｐ８１２２：２００４に規定されるステキヒトサイズ度は０秒であり、クリア塗工層の全固形分に対するサイズ剤は固形分で０．５％であった。
【００２７】
［実施例２］
パルプ原料としてＣＳＦ３４０ｍｌのＬＢＫＰ１００部を使用し、パルプ１００部に対して、紙力増強剤（カチオン化澱粉）０．６部、硫酸アルミニウム０．７部、サイズ剤（アルキルケテンダイマー、星光ＰＭＣ社製、商品名：ＡＤ１６０４）０．０２部を配合し、更に基紙の灰分が１８％となるように軽質炭酸カルシウムを配合した原料を、ツインワイヤー抄紙機を用いて速度８００ｍ／分で抄紙して坪量７１．６ｇ／ｍ２の基紙を得た。
次いで、上記基紙の両面に、水溶性高分子物質（酸化澱粉、日本食品化工社製、商品名：ＭＳ＃３８００）を９．２％及びサイズ剤（スチレン−アクリル酸系共重合体樹脂、ハリマ化成社製、商品名：ＫＮ−６３０）を０．０７％含有するクリア塗工層用塗工液を、塗工量が１．２ｇ／ｍ２（両面での塗工量が２．４ｇ／ｍ２）となるようにゲートロールコーターで塗工、乾燥してクリア塗工層を形成し、ソフトニップカレンダーで表面を処理して、坪量７４．０ｇ／ｍ２の書籍用紙を得た。
この書籍用紙のＪＩＳ  Ｐ８１２２：２００４に規定されるステキヒトサイズ度は１秒であり、クリア塗工層の全固形分に対するサイズ剤は固形分で０．８％であった。
［実施例３］
基紙の坪量を７１．６ｇ／ｍ２として、水溶性高分子物質（酸化澱粉、日本食品化工社製、商品名：ＭＳ＃３８００）を５．２％及びサイズ剤（スチレン−アクリル酸系共重合体樹脂、ハリマ化成社製、商品名：ＫＮ−６３０）を０．０７％含有するクリア塗工層用塗工液を、塗工量が１．２ｇ／ｍ２（両面での塗工量が２．４ｇ／ｍ２）となるようにゲートロールコーターで塗工、乾燥してクリア塗工層を形成した以外は、実施例２と同様にして坪量７４．０ｇ／ｍ２の書籍用紙を得た。
この書籍用紙のＪＩＳ  Ｐ８１２２：２００４に規定されるステキヒトサイズ度は２秒であり、クリア塗工層の全固形分に対するサイズ剤は固形分で１．３％であった。
［実施例４］
基紙の坪量を７１．６ｇ／ｍ２として、水溶性高分子物質（酸化澱粉、日本食品化工社製、商品名：ＭＳ＃３８００）を２．５％及びサイズ剤（スチレン−アクリル酸系共重合体樹脂、ハリマ化成社製、商品名：ＫＮ−６３０）を０．０７％含有するクリア塗工層用塗工液を、塗工量が１．２ｇ／ｍ２（両面での塗工量が２．４ｇ／ｍ２）となるようにゲートロールコーターで塗工、乾燥してクリア塗工層を形成した以外は、実施例２と同様にして坪量７４．０ｇ／ｍ２の書籍用紙を得た。
この書籍用紙のＪＩＳ  Ｐ８１２２：２００４に規定されるステキヒトサイズ度は５秒であり、クリア塗工層の全固形分に対するサイズ剤は固形分で２．７％であった。
［実施例５］
基紙の坪量を６８．０ｇ／ｍ２として、水溶性高分子物質（酸化澱粉、日本食品化工社製、商品名：ＭＳ＃３８００）を９．２％及びサイズ剤（スチレン−アクリル酸系共重合体樹脂、ハリマ化成社製、商品名：ＫＮ−６３０）を０．０７％含有するクリア塗工層用塗工液を、塗工量が３．０ｇ／ｍ２（両面での塗工量が６．０ｇ／ｍ２）となるようにゲートロールコーターで塗工、乾燥してクリア塗工層を形成した以外は、実施例２と同様にして坪量７４．０ｇ／ｍ２の書籍用紙を得た。
この書籍用紙のＪＩＳ  Ｐ８１２２：２００４に規定されるステキヒトサイズ度は５秒であり、クリア塗工層の全固形分に対するサイズ剤は固形分で０．８％であった。
【００２８】
［比較例１］
パルプ原料のパルプ１００部に対して、サイズ剤（アルキルケテンダイマー、星光ＰＭＣ社製、商品名：ＡＤ１６０４）を０．２部配合した以外は実施例２と同様にして書籍用紙を得た。  この書籍用紙のＪＩＳ  Ｐ８１２２：２００４に規定されるステキヒトサイズ度は２０秒であり、クリア塗工層の全固形分に対するサイズ剤は固形分で０．８％であった。
［比較例２］
基紙の坪量を６８．０ｇ／ｍ２として、水溶性高分子物質（酸化澱粉、日本食品化工社製、商品名：ＭＳ＃３８００）を７．２％及びサイズ剤（スチレン−アクリル酸系共重合体樹脂、ハリマ化成社製、商品名：ＫＮ−６３０）を０．０７％含有するクリア塗工層用塗工液を、塗工量が３．０ｇ／ｍ２（両面での塗工量が６．０ｇ／ｍ２）となるようにゲートロールコーターで塗工、乾燥してクリア塗工層を形成した以外は、実施例２と同様にして書籍用紙を得た。
この書籍用紙のＪＩＳ  Ｐ８１２２：２００４に規定されるステキヒトサイズ度は７秒であり、クリア塗工層の全固形分に対するサイズ剤は固形分で１．０％であった。
［比較例３］
基紙の坪量を７１．６ｇ／ｍ２として、水溶性高分子物質（酸化澱粉、日本食品化工社製、商品名：ＭＳ＃３８００）を２．２％及びサイズ剤（スチレン−アクリル酸系共重合体樹脂、ハリマ化成社製、商品名：ＫＮ−６３０）を０．０７％含有するクリア塗工層用塗工液を、塗工量が１．２ｇ／ｍ２（両面での塗工量が２．４ｇ／ｍ２）となるようにゲートロールコーターで塗工、乾燥してクリア塗工層を形成した以外は、実施例２と同様にして書籍用紙を得た。
この書籍用紙のＪＩＳ  Ｐ８１２２：２００４に規定されるステキヒトサイズ度は７秒であり、クリア塗工層の全固形分に対するサイズ剤は固形分で３．１％であった。
［比較例４］
基紙の坪量を７１．６ｇ／ｍ２として、水溶性高分子物質（酸化澱粉、日本食品化工社製、商品名：ＭＳ＃３８００）を９．２％含有するクリア塗工層用塗工液を、塗工量が１．２ｇ／ｍ２（両面での塗工量が２．４ｇ／ｍ２）となるようにゲートロールコーターで塗工、乾燥してクリア塗工層を形成した以外は、実施例２と同様にして書籍用紙を得た。
この書籍用紙のＪＩＳ  Ｐ８１２２：２００４に規定されるステキヒトサイズ度は０秒であり、クリア塗工層の全固形分に対するサイズ剤は固形分で０％であった。
［比較例５］
基紙の坪量を６９．０ｇ／ｍ２として、クリア塗工層用塗工液を下記配合の顔料塗工液に代え、塗工量が２．５ｇ／ｍ２（両面での塗工量が５．０ｇ／ｍ２）となるようにゲートロールコーターで塗工、乾燥して顔料塗工層を形成した以外は実施例２と同様にして坪量７４．０ｇ／ｍ２の書籍用紙を得た。
この書籍用紙のＪＩＳ  Ｐ８１２２：２００４に規定されるステキヒトサイズ度は５秒であった。
＜顔料塗工液＞
重質炭酸カルシウム（ファイマテック社製、商品名：ＦＭＴ−９０）  ５６．３部
スチレン・ブタジエン共重合体ラテックス（ＪＳＲ社製、
商品名：ＮＰ−１５０Ｂ）                                        ３．８部
澱粉（敷島スターチ社製、商品名：マーメイド２１０）                １．０部
水                                                              ９１．７部
【００２９】
以上のようにして得た書籍用紙について以下の評価を行った。
＜発色性＞
作製した書籍用紙について、市販の顔料インクジェットプリンター（製品名：ＣＭ８０６０  ＣｏｌｏｒＭＦＰ、ヒューレット・パッカード社製、印字条件：つや消し／ブローシャモード）を使用して、ブラック、シアン、マゼンタ、イエローのベタ印字（大きさ：縦２ｃｍ×横３ｃｍ）を行った。１日後にマクベス濃度計（Ｇｒｅｔａｇ  Ｍａｃｂｅｔｈ  ＲＤ−１９）を用いて各色の印字濃度を測定し、４色の合計値で発色性を評価した。
【００３０】
＜文字品位（線太り率）＞
作製した書籍用紙について、市販の顔料インクジェットプリンター（製品名：ＣＭ８０６０  ＣｏｌｏｒＭＦＰ、ヒューレット・パッカード社製、印字条件：つや消し／ブローシャモード）及び電子写真用レーザープリンター（製品名：ＬＰ−Ｓ７１００、セイコーエプソン社製、印字条件：きれいモード）を使用して、ブラックでそれぞれ幅０．３ｍｍの直線画像を印字した。
電子写真用レーザープリンターで印字した直線画像の幅と顔料インクジェットプリンターで印字した直線画像の幅から、下記式にて線太り率を算出し、文字品位を評価した。
線太り率（％）＝（顔料インクジェットプリンターで印字した直線画像の幅／
電子写真用レーザープリンターで印字した直線画像の幅）×１００
【００３１】
＜裏抜け＞
作製した書籍用紙について、市販の顔料インクジェットプリンター（製品名：ＣＭ８０６０  ＣｏｌｏｒＭＦＰ、ヒューレット・パッカード社製、印字条件：つや消し／ブローシャモード）を使用して、ブラックのベタ印字（大きさ：縦２ｃｍ×横３ｃｍ）を行った。
１日後に印字面とは反対の面から、黒ベタの濃度をマクベス濃度計（Ｇｒｅｔａｇ  Ｍａｃｂｅｔｈ  ＲＤ−１９）を用いて測定し、以下の基準で裏抜けを評価した。評価は◎、○、△であれば実用上問題はない。
◎：濃度が０．１０未満である。
○：濃度が０．１０以上０．１５未満である。
△：濃度が０．１５以上０．２０未満である。
×：濃度が０．２０以上である。
【００３２】
＜セットオフ（インク乾燥性）＞
作製した書籍用紙について、市販の顔料インクジェットプリンター（製品名：ＣＭ８０６０  ＣｏｌｏｒＭＦＰ、ヒューレット・パッカード社製、印字条件：つや消し／ブローシャモード）を使用して、ブラックのベタ印字（大きさ：縦２ｃｍ×横３ｃｍ）を行った。
印字１０秒後に印字面の上に坪量８０ｇ／ｍ２の上質紙１枚を重ね、直径１０ｃｍ、幅１３ｃｍ、重量２．７ｋｇのゴムローラーで１回加圧した後、上質紙に転写された黒ベタの濃度をマクベス濃度計（Ｇｒｅｔａｇ  Ｍａｃｂｅｔｈ  ＲＤ−１９）を用いて測定し、以下の基準で評価した。評価は◎、○であれば実用上問題はない。
◎：上質紙に転写された黒ベタの濃度が０．１０未満である。
○：上質紙に転写された黒ベタの濃度が０．１０以上０．１５未満である。
△：上質紙に転写された黒ベタの濃度が０．１５以上０．２０未満である。
×：上質紙に転写された黒ベタの濃度が０．２０以上である。
【００３３】
＜風合い＞
作製した書籍用紙について、表面の面感を目視にて下記の基準で評価した。
○：オフセット印刷方式の書籍の風合いが得られている。
×：オフセット印刷方式の書籍の風合いが得られない。
【００３４】
実施例及び比較例で得られた書籍用紙の紙質及び評価結果を表１に示す。
【００３５】
【表１】
2015190087.tif 000002
【００３６】
表１から明らかなように、顔料を含有しないクリア塗工層を有し、該クリア塗工層が、水溶性高分子物質及び疎水性高分子のエマルジョンから選ばれる少なくとも１種とサイズ剤とを含有し、前記クリア塗工層の全固形分に対し、サイズ剤が固形分で０．０１〜３．０重量％であり、ＪＩＳ  Ｐ８１２２：２００４に規定されるステキヒトサイズ度が５秒以下である各実施例の場合、インクジェット印刷方式により印刷した場合の発色性が良好であり、オフセット印刷方式の書籍と同等の文字品位と風合いが得られると共に、裏抜けとセットオフが抑制された書籍用紙が得られた。
一方、ステキヒトサイズ度が５秒を超える比較例１〜３の場合、文字品位（線太り率）は良好であるが、インクの乾燥性が不十分でありセットオフが劣る。特にステキヒトサイズ度が５秒を大きく超える比較例１の場合、セットオフが大きく劣った。
また、クリア塗工層にサイズ剤を含有しない比較例４は、インクの乾燥性が良好でありセットオフは抑制されるが、発色性、文字品位（線太り率）が劣り、特に裏抜けが大きく劣った。
顔料塗工層を有する比較例５の場合、発色性は良好であるが、オフセット印刷方式の書籍と同等の風合いを得ることができない。